(57)【要約】【課題】白色度が高く、褪色性に優れ、軽量で嵩高であるにもかかわらず印刷適正に優れ、紙粉の発生がほとんどなく、しかも手触り感が良好な印刷用紙を提供すること。【解決手段】ＪＩＳ  Ｐ  ８１２３に準拠した白色度が７５％以上、ＪＩＳ  Ｐ  ８１１８に準拠した密度が０．５０ｇ／ｃｍ3以下、かつ褪色性が６以下であることを特徴とする、印刷用紙。【選択図】なし【特許請求の範囲】
【請求項１】
ＪＩＳ  Ｐ  ８１２３に準拠した白色度が７５％以上、ＪＩＳ  Ｐ  ８１１８に準拠した密度が０．５０ｇ／ｃｍ3以下、かつ褪色性が６以下であることを特徴とする、印刷用紙。
【請求項２】
動的吸水性試験における、動的吸水性試験値が５０％に到達するまでの所要時間が０．３０秒以上である、請求項１に記載の印刷用紙。
【請求項３】
ＪＩＳ  Ｐ  ８２２０に準拠した離解後の原料パルプの、ＪＩＳ  Ｐ  ８１２１に準拠したカナディアンスタンダードフリーネスが３４０ｍｌ以上であり、該離解後の原料パルプにおける、ＪＩＳ  Ｐ  ８１２０に準拠した染色法による機械パルプの割合が２５〜５０質量％である、請求項１又は２に記載の印刷用紙。
【請求項４】
離解後の原料パルプにおける、ＪＩＳ  Ｐ  ８１２０に準拠した染色法による広葉樹クラフトパルプの割合が５０〜７５質量％である、請求項１、２又は３に記載の印刷用紙。
【発明の詳細な説明】
【技術分野】
【０００１】
本発明は、印刷用紙に関する。さらに詳しくは、白色度が高く、褪色性に優れ、軽量で嵩高であるにもかかわらず印刷適正に優れ、紙粉の発生がほとんどなく、しかも手触り感が良好であり、例えばオフセット印刷、輪転印刷などに好適に使用し得る印刷用紙に関する。
【背景技術】
【０００２】
近年では、印刷物の輸送コストの削減、嵩高性を高めることによる、厚みに対するページ数の削減、見た目のボリューム感の醸し出しを目的とした、印刷用紙の軽量化及び嵩高性の向上に対する研究が進められている。
【０００３】
また印刷技術の面でも、例えばオフセット印刷化、カラー印刷化、高速大量印刷化、自動化といった点で大きな進歩を遂げてきており、これに伴って、印刷用紙に対しても作業性や印刷適正の面から改良が求められている。
【０００４】
例えば広告、ダイレクトメール、各種雑誌、カタログ、マニュアル、書籍といった印刷物の種類に応じて各種印刷用紙が使用されるが、中でもコミック用紙は、一般に、機械パルプや脱墨パルプを主体としており、このコミック用紙への印刷においても、前記のごとき印刷の高速化、カラー紙面、自動化等の要求が高まり、印刷用紙へのコンピューターシステムの導入と相まって、凸版印刷からオフセット印刷への転換が急速に進んできている。さらに、特にコミック用紙においては、古書としての流通量が多く、古書店での陳列において、個々の書籍の裁断面の褪色による色ムラによって見た目の商品価値が低下する問題から、褪色性の良い印刷用紙が求められている。
【０００５】
このオフセット印刷の普及により、印刷用紙に対しては、例えば（１）嵩高性を有し、軽量であること、（２）高白色度でありながら褪色性が良いこと、（３）吸水抵抗性が適度に保たれ、湿潤強度があること、（４）印刷再現性が高いこと、（５）紙粉の発生がないこと等が要求される。これらの中でもやはり、高白色度で褪色性が良いこと、嵩高性を有し、軽量であることの要求は特に高い。
【０００６】
印刷用紙の軽量化としては、基紙の坪量の低減が考えられており、できる限り弱い叩解を施した高濾水度の原料パルプを用いたり、例えば紡錘状、柱状、針状といった特定の形状を有する軽質炭酸カルシウムを内添することが検討されている。しかしながら、坪量の低減は基紙自体の紙質強度を低下させ、印刷作業時の断紙、オフセット印刷時の紙粉の発生、不透明度の低下によるインクの裏抜け等の問題が生じる。
【０００７】
一方印刷用紙の嵩高性の向上策としては、嵩高剤の使用や、剛直で繊維間に空隙を作り易い機械パルプを高配合することが検討されている。しかしながら、嵩高剤は高価であり、繊維間の結合を阻害したり離間させる性質を有しているため、表面強度のみならず、Ｚ軸（厚み）方向における紙質強度をも低下させる問題を有する。また機械パルプの高配合は、安価に嵩高性を得ることが可能になるものの、機械パルプは本来白色度が低く、蛍光増白剤を多用しなければならない。しかしながら、かかる蛍光増白剤の多用は、経時において印刷用紙の褪色性を著しく損ない、白色度が低下する原因になる。さらに機械パルプの多用は、前記白色度の問題だけではなく、用紙表面の平坦性を損ない、オフセット印刷時の紙粉発生の原因となり、輪転印刷における湿し水による湿紙強度の低下が原因の断紙等、印刷適正にも種々の問題を生じる。
【０００８】
そこで、良好な白色度、褪色性を有し、軽量化及び嵩高性の向上が図られ、なおかつ紙粉発生や断紙がなく印刷適正に優れた印刷用紙を提供すべく、種々の技術が開発されている。
【０００９】
例えば特許文献１には、カナディアンスタンダードフリーネス（以下、ＣＳＦという）が１００ｍｌのパルプを用いて作製した手抄き紙の密度が０．４５ｇ／ｃｍ3以下の広葉樹機械パルプを含有する印刷用紙が開示されている。かかる広葉樹機械パルプは、広葉樹木材チップをアルカリ過酸化水素水溶液に含浸後、常圧又は加圧リファイニング処理を行って得られるものであり、ルンケル比が４．０以上と大きく、剛直な広葉樹機械パルプを５〜９６重量％原紙中に含有させることで、不透明度や白色度といった光学的特性を維持し、かつ嵩高で印刷適正に優れた印刷用紙を得ようとしたものである。
【００１０】
しかしながら、特許文献１に開示の印刷用紙では、広葉樹機械パルプを使用しているため、前記したように、原料パルプのＣＳＦが１００ｍｌと極めて低い。このような原料パルプを抄紙した印刷用紙は、製本加工時に用紙の破れや紙粉が発生するだけでなく、剛直な広葉樹機械パルプゆえに表面性や褪色性に劣り、特に平坦性が悪く印刷適正に劣り、高精細な印刷を施すことができない。
【００１１】
また特許文献２には、不透明度が８９％以上、白色度が６５％以上、表面粗さが４．５μｍ未満で、全繊維量の９０重量％以上の機械パルプを含む塗工印刷用紙が開示されている。かかる塗工印刷用紙では、全繊維量の９０重量％以上の機械パルプを用いることで、不透明度や堅さを与え、比較的嵩高い範囲で、カレンダ加工により所望の嵩に調整して印刷適正を向上させ、さらに、化学パルプの使用量を低減させて製造コストを削減しようとしたものである。
【００１２】
しかしながら、特許文献２に開示の塗工印刷用紙は、塗工紙であるため、非塗工紙と比較して製造コストが各段に高いだけでなく、塗工により密度が高く、手肉感が悪いものである。
【００１３】
さらに特許文献３には、化学薬品処理を施して製造される広葉樹機械パルプと嵩高剤とを少なくとも用いた原紙に澱粉系紙力剤を塗工した、密度が０．３５〜０．５０ｇ／ｃｍ3の嵩高中質印刷用紙が開示されている。かかる嵩高中質印刷用紙では、単繊維密度指数が０．２０以上の広葉樹機械パルプを全パルプの１０〜６０重量％用い、かつ嵩高剤の添加量を０．１〜１．２％、澱粉系表面紙力剤の塗工量を０．３〜３．０ｇ／ｍ2とすることで、白色度を向上させ、かつ低密度化と、柔軟性の向上（低剛度化）とを図り、しかも印刷適正を向上させ、ブリードの発生を抑制しようとしたものである。
【００１４】
しかしながら、特許文献３に開示の嵩高中質印刷用紙は、前記特許文献１に開示の印刷用紙と同様に、やはり広葉樹機械パルプを使用しているため、原料パルプのＣＳＦが１００ｍｌと極めて低く、製本加工時に用紙の破れや紙粉が発生するだけでなく、剛直な広葉樹機械パルプゆえに表面性や褪色性、特に平坦性が悪く印刷適正に劣り、高精細な印刷を施すことができない。
【特許文献１】特開２００３−４９３８６号公報
【特許文献２】特開２００４−５２５２８４号公報
【特許文献３】特開２００５−１６３２５３号公報
【発明の開示】
【発明が解決しようとする課題】
【００１５】
本発明は前記背景技術に鑑みてなされたものであり、白色度が高く、褪色性に優れ、軽量で嵩高であるにもかかわらず印刷適正に優れ、紙粉の発生がほとんどなく、しかも手触り感が良好な印刷用紙を提供することを目的とする。
【課題を解決するための手段】
【００１６】
すなわち本発明は、ＪＩＳ  Ｐ  ８１２３に準拠した白色度が７５％以上、ＪＩＳ  Ｐ  ８１１８に準拠した密度が０．５０ｇ／ｃｍ3以下、かつ褪色性が６以下であることを特徴とする印刷用紙に関する。
【発明の効果】
【００１７】
本発明の印刷用紙は、白色度が高く、褪色性に優れ、軽量で嵩高であるにもかかわらず印刷適正に優れ、紙粉の発生がほとんどなく、しかも手触り感が良好であり、例えばオフセット印刷、輪転印刷などに好適に使用し得るものである。
【発明を実施するための最良の形態】
【００１８】
（第１の実施形態）
本発明の印刷用紙は、前記したように、ＪＩＳ  Ｐ  ８１２３に準拠した白色度が７５％以上、ＪＩＳ  Ｐ  ８１１８に準拠した密度が０．５０ｇ／ｃｍ3以下、かつ褪色性が６以下のものである。
【００１９】
まず本実施形態に係る印刷用紙に用いられる原料パルプについて説明する。本実施形態においては、印刷用紙が前記のごとき所望の白色度、密度及び褪色性を有する限り、その原料パルプには特に限定がないが、例えば機械パルプを好適に用いることができる。
【００２０】
本実施形態にて好適に使用することができる機械パルプとしては、嵩高な印刷用紙を得るために、例えば針葉樹材であるパイン（ｐｉｎｅ）、スプルース（ｓｐｒｕｃｅ）、ファー（ｆｉｒ）等を原料とする、リファイナーグランドウッドパルプ（ＲＧＰ）、サーモメカニカルパルプ（ＴＭＰ）、ケミサーモメカニカルパルプ（ＣＴＭＰ）、加圧グランドウッドパルプ（ＰＧＷ）等の針葉樹機械パルプがあげられ、これらの中でもＴＭＰやＰＧＷは、特に嵩高くかつ高不透明度で、高白色度であり、強度の高い印刷用紙が得られる点から好ましい。特に、ＰＧＷは、針葉樹木材を加圧下にグランドウッドパルプ（ＧＰ）と同様に磨砕したもので、原料パルプとして用いてもオフセット印刷時の紙ムケの原因となる結束繊維を含有せず、柔軟性があり、繊維長分布でみるとＧＰ及びＴＭＰよりも中間繊維を多く含有している。しかもＰＧＷはフィブリル化されているので、強度が高く平滑性を発現し易いという特性を有し、褪色性も機械パルプの中でも低いことから、本実施形態に係る印刷用紙に好適に使用することができる。
【００２１】
なお、得られる印刷用紙の使用目的等に応じ、より高い白色度が求められる場合には、前記機械パルプに１つ以上の公知の漂白処理を施し、パルプをさらに漂白することもできる。この場合には、例えば過酸化水素、オゾン、過酢酸等の酸化剤又はハイドロサルファイト（亜二チオン酸ナトリウム）、硫酸水素ナトリウム、水素化ホウ素ナトリウム、ホルムアミジンスルフィン酸（ＦＡＳ）等の還元剤を用いることができる。特に還元剤を用いて漂白処理を施した場合には、理由は明確ではないが、高い褪色性が発現される。
【００２２】
本実施形態においては、前記機械パルプの他にも、例えば針葉樹クラフトパルプ（ＮＢＫＰ）、広葉樹クラフトパルプ（ＬＢＫＰ）等のクラフトパルプ、デインキングパルプ（ＤＩＰ）、ウェストパルプ（ＷＰ）等の古紙パルプ等を制限なく用いることができる。これらの中でも、クラフトパルプ、特に直線的で短い繊維の広葉樹クラフトパルプを用いることが、得られる印刷用紙の嵩高さ、軽量化、印刷適正をさらに向上させることができるという点から好ましい。
【００２３】
なお、得られる印刷用紙の嵩高さや軽量化をより充分に向上させるには、ＪＩＳ  Ｐ  ８２２０に記載の「パルプ−離解方法」に準拠した離解後の原料パルプの、ＪＩＳ  Ｐ  ８１２１に記載の「パルプのろ水度試験方法」に準拠したＣＳＦが３４０ｍｌ以上、さらには３５０ｍｌ以上であることが好ましい。かかるＣＳＦが３４０ｍｌ未満の場合には、製造段階における平坦化処理にて容易に密度変化が生じ、嵩高さが損なわれる恐れがある。また、印刷用紙の強度確保の点から、原料パルプには適度な叩解処理を施すことが必用であり、嵩高性を落とさないまま強度を確保する、良好な地合を得ることが可能な叩解度という点から、かかるＣＳＦは３７０ｍｌ以下であることが好ましい。
【００２４】
本実施形態において、原料パルプとして例えば前記機械パルプを用いる場合、ＪＩＳ  Ｐ  ８２２０に準拠した離解後の原料パルプにおける、ＪＩＳ  Ｐ  ８１２０に記載の「紙、板紙及びパルプ−繊維組成試験方法」に準拠した染色法による機械パルプの割合は、該機械パルプに起因した褪色、黄変化を抑えながら、その繊維の剛直性によって嵩高さを確保し、同じ厚さの印刷用紙と比較して軽量化を図ることができるという点から、２５質量％以上、さらには２７質量％以上であることが好ましい。また機械パルプに起因した褪色、黄変化を抑えることが困難となったり、印刷用紙自体が脆くなり、製本加工適正が低下しないようにするには、該機械パルプの割合は５０質量％以下、さらには４８質量％以下であることが好ましい。
【００２５】
また原料パルプとして、前記機械パルプとともにクラフトパルプ、特に広葉樹クラフトパルプを用いる場合、印刷用紙にて精細な印刷適正を確保し、７５％以上の所望の白色度を得るには、ＪＩＳ  Ｐ  ８２２０に準拠した離解後の原料パルプにおける、ＪＩＳ  Ｐ  ８１２０に準拠した染色法による広葉樹クラフトパルプの割合は、５０質量％以上、さらには５２質量％以上であることが好ましい。また広葉樹本来の直線的で短繊維の構造から、密度が上昇し、嵩高さや軽量性を確保することが困難とならないようにするには、該広葉樹クラフトパルプの割合は７５質量％以下、さらには７３質量％以下であることが好ましい。
【００２６】
本実施形態に係る印刷用紙を得るには、前記原料パルプからなるパルプスラリーに、必要に応じて填料、内添サイズ剤、定着剤、歩留まり向上剤、カチオン化剤、紙力増強剤等の各種添加剤を適宜添加し、例えばｐＨ値などの条件を調整して長網型抄紙機、ツインワイヤー型抄紙機等の通常の抄紙機にて抄紙する方法を採用することができる。
【００２７】
填料としては、例えば軽質炭酸カルシウム、重質炭酸カルシウム、カオリン、クレー、タルク、硫酸カルシウム、硫酸バリウム、二酸化チタン、酸化亜鉛、硫化亜鉛、サチンホワイト、ケイ酸アルミニウム、ケイソウ土、ケイ酸カルシウム、ケイ酸マグネシウム、合成シリカ、水酸化アルミニウム、アルミナ、リトポン、ゼオライト、炭酸マグネシウム、水酸化マグネシウム等の白色無機顔料；スチレン系プラスチックピグメント、アクリル系プラスチックピグメント、ポリエチレン、マイクロカプセル、尿素樹脂、メラミン樹脂等の有機顔料等があげられる。
【００２８】
内添サイズ剤としては、例えば酸性抄紙用ロジンサイズ剤、中性抄紙用変性ロジンサイズ剤、アルケニルコハク酸系サイズ剤、アルキルケテンダイマー系サイズ剤、アルケニル無水コハク酸系サイズ剤、ワックス系サイズ剤、スチレン樹脂系サイズ剤、オレフィン樹脂系サイズ剤、スチレン−アクリル樹脂系サイズ剤、高級脂肪酸系サイズ剤、カチオンポリマー型サイズ剤、酸化澱粉等があげられる。
【００２９】
また前記各種添加剤の他にも、原料パルプスラリーに嵩高剤を添加し、得られる印刷用紙の嵩高さを向上させる方法も試みられてきたが、嵩高剤は、用紙のＺ軸強度を主体に紙質強度を低下させるため、その使用を控えることが好ましい。また、所望の嵩高さを得るために機械パルプを多用した場合、機械パルプそのものが低白色度であることから、主に蛍光増白剤を併用することができる。かかる蛍光増白剤の中には、発ガン性の恐れがあるとともに、褪色性を損ない、白色度を低下させるものも含まれるので、蛍光物質の検査法環食第２４４号（昭和４６年５月８日）及び食安基発第０１０７００１号（平成１６年１月７日）にて規定される蛍光物質の溶出を示さないものを使用することが、印刷用紙の高白色度の維持に効果的である。
【００３０】
なお本実施形態に係る印刷用紙を、例えば特にオフセット印刷に適用する場合、かかるオフセット印刷にて湿し水が用いられることから、印刷用紙に適宜サイズ性（吸水抵抗性）を付与することが好ましい。かかるサイズ性を良好に保持することにより、湿し水転移量の上昇、紙伸び、ウェット着肉不良、色ずれ等の恐れをより充分に抑えることができる。
【００３１】
サイズ性をコントロールするには、前記のごとき内添サイズ剤を原料パルプスラリーに添加し、抄紙と同時に印刷用紙内部に内添サイズ剤を含有させるか、又は抄紙後、２本ロールサイズプレス、ゲートロールコーター等の塗工機を用い、表面サイズ剤を印刷用紙表面に塗工するか、少なくともいずれか一方を行うことが好ましい。なお該表面サイズ剤としては、例えば内添サイズ剤として例示したものを用いることが可能である。
【００３２】
例えば前記内添サイズ剤を用いる場合、得られる印刷用紙に充分なサイズ性を付与し、耐湿し水性をより向上させるには、原料パルプ１００質量部に対して０．１質量部以上、さらには０．３質量部以上とすることが好ましく、印刷用紙表面でのインクの吸収乾燥性が低下せず、印刷操業性が悪化する恐れがないようにするには、原料パルプ１００質量部に対して１質量部以下、さらには０．８質量部以下とすることが好ましい。
【００３３】
また、例えば前記表面サイズ剤を用いる場合、得られる印刷用紙に充分なサイズ性を付与し、耐湿し水性をより向上させるには、印刷用紙への塗工量を片面あたりで０．０４ｇ／ｍ2以上、さらには０．０６ｇ／ｍ2以上とすることが好ましく、印刷用紙表面でのインクの吸収乾燥性が低下せず、印刷操業性が悪化する恐れがないようにするには、印刷用紙への塗工量を片面あたりで０．２０ｇ／ｍ2以下、さらには０．１８ｇ／ｍ2以下とすることが好ましい。
【００３４】
かくして得られる本実施形態に係る印刷用紙は、特定の白色度、密度及び褪色性を同時に満足するものである。すなわち本実施形態に係る印刷用紙は、ＪＩＳ  Ｐ  ８１２３に準拠した白色度が７５％以上、ＪＩＳ  Ｐ  ８１１８に準拠した密度が０．５０ｇ／ｃｍ3以下、かつ褪色性が６以下である。
【００３５】
本実施形態において、目的とする印刷用紙の美粧性を確保するためには、従来の印刷用紙と比較して見た目の白さを確保することを考慮すると、ＪＩＳ  Ｐ  ８１２３に記載の「紙及びパルプのハンター白色度試験方法」に準拠して測定した白色度は７５％以上、好ましくは７６％以上が必用である。例えば原料パルプとして機械パルプを使用した場合、該機械パルプ本来の白色度は高くとも７０％程度であり、好ましくはオゾンやＦＡＳ等の還元剤による漂白処理により、印刷用紙に７５％以上の白色度を付与することができ、低コストで印刷用紙を生産することができる。なおかかる白色度は、得られる印刷用紙の使用目的によっても多少異なり、その上限値には特に限定がなく、本発明で特に効果が期待できるコミック用紙への用途展開においては、従来のコミック用紙の白色度が７０％程度であるのに対し、白色度が７５％以上であり、最近のフロカラー、高精細なオフセット印刷によるコミック用紙に好適に使用できる。
【００３６】
本実施形態に係る印刷用紙の、ＪＩＳ  Ｐ  ８１１８に記載の「厚さ及び密度の試験方法」に準拠して測定した密度は０．５０ｇ／ｃｍ3以下であるが、かかる密度は印刷適正と相俟って必用であり、例えばＪＩＳ  Ｐ  ８１１９に記載の「ベック平滑度試験機による平滑度試験方法」に準拠して測定したベック平滑度を３秒以上とすることで、高精細な印刷適正を得ることができる。さらには密度が０．４８ｇ／ｃｍ3以下であることが好ましく、ベック平滑度は４〜２０秒であることが好ましい。ベック平滑度が２０秒以上である場合には、嵩高性の維持、必要以上の密度低下を避けることが困難であり、印刷用紙表面の物理的平坦化により紙粉が発生し易く、手触り感が低下する恐れがある。なお、オフセット印刷版と印刷用紙との密着性（クッション性）、手触り感、紙質強度の確保を考慮すると、かかる密度は０．４２ｇ／ｃｍ3以上であることが好ましい。
【００３７】
本実施形態に係る印刷用紙は、例えば屋外における長時間にわたる使用に対する品質保持性を考慮して、その褪色性が６以下、好ましくは５以下である。ここでいう褪色性とは、後に詳説するように、フェードメーターにて夏季の日光照射に相当する処理を行い、かかる処理前後の白色度をＪＩＳ  Ｐ  ８１４８に記載の「紙、板紙及びパルプ−ＩＳＯ白色度試験方法」に準拠して測定し、処理前後における印刷用紙最表面のＩＳＯ白色度の差を算出したものであり、数値が小さいほど褪色性が良好である。なおかかる褪色性は、得られる印刷用紙の使用目的によっても多少異なるが、通常０に近いほど好ましい。
【００３８】
ところで、従来オフセット輪転印刷機での印刷用紙の印刷、特にコミック用紙の印刷は、Ｂ版縦目半歳サイズを事例にすると、８００〜１０００ｒｐｍ、最速では１５００ｒｐｍまで増速されるようになっている。
【００３９】
このように印刷速度が高速になるにつれて、印刷用紙にはさらなるサイズ度（吸水抵抗度）の管理が要求されるので、従来の乾燥状態や湿潤状態の紙力の管理だけでは、充分な品質改善が行われているとはいえない。また、現在のサイズ度の管理方法である、コブサイズ度測定法やウォータードロップ法（点滴吸水度法）による測定だけでは不充分である。すなわちコブサイズ度測定法や点滴吸水度法では静的な液の吸収しか捉えておらず、吸水性の指標とはなるものの、高速で印刷が行なわれ、湿し水との接触も瞬時である印刷工程の吸水挙動を観察するには不充分である。
【００４０】
このため、実際の印刷条件に近い状態で品質管理をする必要があり、瞬間的な（すなわち実際に印刷が行われている状態の動的な）紙の吸水度の管理が必要となる。このような状況のもとに、印刷用紙に対してもより高品質なものが求められていることに鑑み、本実施形態においては、動的吸水性試験値を測定している。
【００４１】
動的吸水性試験値の測定は、サイズテスター（商品名：ＥＳＴ、Ｅｍｔｅｃ社製）を用いて行う。まず、測定用の紙片（７５ｍｍ×５０ｍｍ）を両面テープでフォルダーに固定し、溶媒（水３５０ｍｌ）を満たした試験容器に沈める。ここで、フォルダーは、試験容器内に設けられた、超音波の発信素子と受信素子との間に沈める。紙片と溶媒とが接触してから０．０２５秒後に測定を開始する。超音波の透過強度は溶媒が紙片中へ浸透するのに伴って変化するので、動的吸水性試験値（％）と経過時間（ｓ）とのグラフがサイズテスターのモニターに表示される。そして、このグラフを読みとることによって動的吸水性試験値を求めることができる。なお、測定用の超音波周波数は２ＭＨｚである。
【００４２】
例えばオフセット印刷では、印刷に先立って湿し水が付与され、その結果、印刷機でテンションがかかった状態で、湿し水により部分的に印刷用紙の強度低下が生じ、断紙が発生するものと考えられる。ここで、前記動的吸水性試験値が１００％において印刷用紙表面への水の浸透が開始され、例えば表面の耐水性に劣る従来の印刷用紙では、測定開始より０．０２５秒〜０．２秒未満で印刷用紙への水の浸透が開始してしまい、０．３秒未満で動的吸水性試験値が５０％に到達してしまう。これに対して、本実施形態に係る印刷用紙は、動的吸水性試験値が５０％に到達するまでの所要時間が、好ましくは０．３０秒以上、さらに好ましくは０．３２秒以上であり、印刷用紙表面の耐水性が充分に向上し、吸水、乾燥による寸法変化、断紙が抑制されたものである。なおかかる動的吸水性試験値が５０％に到達するまでの所要時間は、得られる印刷用紙の使用目的によっても多少異なるが、オフセットインクの吸収性、乾燥性を確保するという点を考慮すると、０．４５秒程度以下であることが好ましい。
【００４３】
なお、本実施形態に係る印刷用紙において、例えば前記のごとき動的吸水性試験値が５０％に到達するまでの所要時間を満足するには、原料パルプ、特に機械パルプと広葉樹クラフトパルプとの配合割合を調整したり、内添サイズ剤及び／又は表面サイズ剤の使用やその配合量、塗工量を調整することが有用である。
【００４４】
本実施形態に係る印刷用紙は、前記したように、７５％以上の白色度、０．５０ｇ／ｃｍ3以下の密度、かつ６以下の褪色性を具備したものであり、好ましくは、動的吸水性試験値が５０％に到達するまでの所要時間が０．３秒以上ものであるが、これらの他にも、例えば以下のような物性を有することが好ましい。
【００４５】
例えばＪＩＳ  Ｐ  ８１２４に記載の「坪量測定方法」に準拠して測定した坪量は、運送における軽量化と共に、好適な紙質強度や不透明度を確保するという点から、５２〜７８ｇ／ｍ2程度であることが好ましい。
【００４６】
ＪＩＳ  Ｐ  ８１１８に記載の「厚さ及び密度の試験方法」に準拠して測定した厚さは、好適な紙質強度や不透明度を確保し、良好な印刷作業性を付与するという点から、１２５〜１５０μｍ程度であることが好ましい。
【００４７】
ＪＩＳ  Ｐ  ８１３５に記載の「紙及び板紙−湿潤引張強さ試験方法」に準拠して測定した湿潤引張強さは、例えばオフセット印刷時の湿し水に対してさらに充分な紙質強度を付与し、また充分な印刷適正を維持するという点から、０．０８〜０．１５ｋＮ／ｍ程度であることが好ましい。
【００４８】
ＪＩＳ  Ｐ  ８１４９に記載の「紙及び板紙−不透明度試験方法（紙の裏当て）」に準拠して測定した不透明度は、印刷用紙の使用目的に応じて適宜調整すればよいが、例えば７５〜９５％程度であることが好ましい。
【００４９】
ＪＩＳ  Ｐ  ８１４３に記載の「紙のクラークこわさ試験機によるこわさ試験方法」に準拠して測定した剛度（縦）は、良好な印刷作業性や手触り感を付与し、また充分な印刷適正を維持するという点から、２０〜３０ｃｍ3／１００程度であることが好ましい。
【００５０】
このように、本実施形態に係る印刷用紙は、特定の白色度、密度及び褪色性を具備し、軽量で嵩高であるにもかかわらず印刷適正に優れ、しかも手触り感が良好なものである。
【００５１】
次に本発明の印刷用紙を、以下の実施例に基づいてさらに詳細に説明するが、本発明はこれらの実施例のみに限定されるものではない。
【００５２】
実施例１〜１０及び比較例１〜６（印刷用紙の製造）
表１に示す割合で広葉樹クラフトパルプ（ＬＢＫＰ）、機械パルプ（ＰＧＷ）及び針葉樹クラフトパルプ（ＮＢＫＰ）を配合し、原料パルプスラリーを調製した。このパルプスラリーに、パルプ固形分１００質量部に対してクレー１質量部を添加した後、長網型抄紙機を使用し、ゲートロールコーターにて表面サイズ剤として酸化澱粉を固形分で０．１ｇ／ｍ2塗工して抄紙を行い、印刷用紙を得た。
【００５３】
なお表１中には、ＪＩＳ  Ｐ  ８２２０に準拠した離解後の原料パルプの、ＪＩＳ  Ｐ  ８１２１に準拠したＣＳＦを併せて示す。また表１中の各原料パルプの配合量は、ＪＩＳ  Ｐ  ８１２０に準拠した染色法により求めたものである。
【００５４】
得られた印刷用紙について、以下の方法にて各物性を測定した。これらの結果を表２に示す。また市販の実測坪量６９ｇ／ｍ2の印刷用紙を比較例７とし、同様に各物性を測定した。なおこの市販の印刷用紙の原料パルプ及びＣＳＦは表１に示すとおりである。
【００５５】
（ａ）白色度
ＪＩＳ  Ｐ  ８１２３に記載の「紙及びパルプのハンター白色度試験方法」に準拠して測定した。
【００５６】
（ｂ）密度
ＪＩＳ  Ｐ  ８１１８に記載の「厚さ及び密度の試験方法」に準拠して測定した。
【００５７】
（ｃ）褪色性
フェードメーター（商品名：耐光試験機ＦＡＬ−５、紫外線ロングライフフェードメーター、スガ試験機（株）製）にて夏季約１ヵ月分の日光照射に相当する１０時間処理を行った。この処理前後の白色度をＪＩＳ  Ｐ  ８１４８に記載の「紙、板紙及びパルプ−ＩＳＯ白色度試験方法」に準拠して測定し、処理前後における印刷用紙最表面のＩＳＯ白色度の差を算出した。なお算出した数値が小さく、０に近いほど褪色性に優れる。
【００５８】
（ｄ）動的吸水性試験値が５０％に到達するまでの所要時間
サイズテスター（商品名：ＥＳＴ、Ｅｍｔｅｃ社製）を用い、紙片（７５ｍｍ×５０ｍｍ）を両面テープでフォルダーに固定し、このフォルダーを、水３５０ｍｌを満たした試験容器内に設けられた、超音波の発信素子と受信素子との間に沈めた。紙片と水とが接触してから０．０２５秒後に測定を開始し、サイズテスターのモニターに表示された動的吸水性試験値と経過時間とのグラフから、動的吸水性試験値が５０％に到達するまでの所要時間（表２中、「ＥＳＴサイズ度」と示す）を読みとった。なお、測定用の超音波周波数は２ＭＨｚであった。
【００５９】
（ｅ）坪量
ＪＩＳ  Ｐ  ８１２４に記載の「坪量測定方法」に準拠して測定した。
【００６０】
（ｆ）厚さ
ＪＩＳ  Ｐ  ８１１８に記載の「厚さ及び密度の試験方法」に準拠して測定した。
【００６１】
（ｇ）湿潤引張強さ
ＪＩＳ  Ｐ  ８１３５に記載の「紙及び板紙−湿潤引張強さ試験方法」に準拠して測定した。
【００６２】
（ｈ）不透明度
ＪＩＳ  Ｐ  ８１４９に記載の「紙及び板紙−不透明度試験方法（紙の裏当て）」に準拠して測定した。
【００６３】
（ｉ）剛度（縦）
ＪＩＳ  Ｐ  ８１４３に記載の「紙のクラークこわさ試験機によるこわさ試験方法」に準拠して測定した。
【００６４】
次に、実施例１〜１０及び比較例１〜７の印刷用紙について、以下の試験例１〜２に基づいて各特性を調べた。その結果を表２に示す。
【００６５】
試験例１（印刷適正）
ＲＩ印刷試験機（石川島産業機械（株）製）を用い、オフセット印刷用墨インキ（商品名：ＴＫハイエコー墨、東洋インキ（株）製）１．０ｇを展色して印刷した。印刷開始５分後にコート紙を印刷面に一定圧力で接着し、コート紙へのインク転移状況を調べ、以下の評価基準に基づいて評価した。
（評価基準）
◎：セットが非常に早く、オフセット枚葉印刷の高速印刷にも対応することができ、裏移    りの問題がないレベル。
○：セットが早く、裏移りの問題がないレベル。
△：標準的なレベル。
×：セットが遅く、オフセット印刷としては使用不可能なレベル。
【００６６】
試験例２（紙粉の発生）
オフセットカラー印刷機（型番：ＬＩＴＨＲＯＮＥ４４、（株）小森コーポレーション製）を使用し、連続５０００部の藍、赤、黄、墨４色カラー印刷を行った。その後ブランケット非画線部での紙粉の堆積状態を目視にて観察し、以下の評価基準に基づいて評価した。
（評価基準）
◎：紙粉が認められない。
○：紙粉がやや認められるが、実操業上問題がない。
△：紙粉が認められ、実操業上問題がある。
×：ブランケット上に紙粉が多く堆積している。
【００６７】
【表１】
2007262587.tif 000002
【表２】
2007262587.tif 000003
【００６８】
表２に示された結果から、実施例１〜１０の印刷用紙はいずれも、高い白色度を有し、かつ密度及び褪色性が低く、さらに動的吸水性試験値が５０％に到達するまでの所要時間が長く耐水性に優れたものであることがわかる。また印刷適正にも優れ、紙粉の発生も殆どなく、オフセット印刷などの印刷に好適な優れた特性を具備したものであることがわかる。
【００６９】
これに対して比較例１〜７の印刷用紙は、白色度が不充分であったり、密度や褪色性が高かったり、さらには動的吸水性試験値が５０％に到達するまでの所要時間が短く耐水性に劣る等の問題を有するものであることがわかる。しかも印刷適正に劣ったり、紙粉の発生が著しい等、オフセット印刷などの印刷に好適な優れた特性を具備していないことがわかる。
【産業上の利用可能性】
【００７０】
本発明の印刷用紙は、例えばオフセット印刷、輪転印刷等に好適に使用することができる。